(57)【要約】      （修正有）【課題】カルシウム系無機質基材表面の空隙（凹凸）を隠すように、すなわち、基材表面（下地）が透けないように基材表面を着色し得、かつカルシウム系無機質基材と一体化した塗装（着色）が可能であり、着色表面を硬質化して着色部分の剥離を防止し得る着色用組成物を提供する。【解決手段】異なる粒径を有する少なくとも２種の顔料（Ａ）、シラノール基またはシラノール基に変換可能な基を有する樹脂（Ｂ）、および水溶性珪酸アルカリ化合物（Ｃ）から構成される、カルシウム系無機質基材着色用組成物。【選択図】図２
2010037168.tif 000002
【特許請求の範囲】
【請求項１】
異なる粒径を有する少なくとも２種の顔料（Ａ）、シラノール基またはシラノール基に変換可能な基を有する樹脂（Ｂ）、および水溶性珪酸アルカリ化合物（Ｃ）から構成される、カルシウム系無機質基材着色用組成物。
【請求項２】
異なる粒径を有する少なくとも２種の顔料（Ａ）とシラノール基またはシラノール基に変換可能な基を有する樹脂（Ｂ）とを含有する第１の塗布液、および水溶性珪酸アルカリ化合物（Ｃ）を含有する第２の塗布液から構成される、カルシウム系無機質基材着色用組成物。
【請求項３】
前記第２の塗布液が、さらにシラノール基に変換可能な基を有する樹脂（Ｂ）を含有する、請求項２に記載の着色用組成物。
【請求項４】
カルシウム系無機質基材の着色キットであって、
異なる粒径を有する少なくとも２種の顔料（Ａ）とシラノール基またはシラノール基に変換可能な基を有する樹脂（Ｂ）とを含有する第１の塗布液；および
水溶性珪酸アルカリ化合物（Ｃ）を含有する第２の塗布液；
を含む、キット。
【請求項５】
前記第２の塗布液が、さらにシラノール基またはシラノール基に変換可能な基を有する樹脂（Ｂ）を含有する、請求項４に記載のキット。
【請求項６】
カルシウム系無機質基材の着色方法であって、
異なる粒径を有する少なくとも２種の顔料（Ａ）、シラノール基またはシラノール基に変換可能な基を有する樹脂（Ｂ）、および水溶性珪酸アルカリ化合物（Ｃ）を含有する塗布液を付与する工程；
を包含する、方法。
【請求項７】
カルシウム系無機質基材の着色方法であって、
該カルシウム系無機質基材に、異なる粒径を有する少なくとも２種の顔料（Ａ）とシラノール基またはシラノール基に変換可能な基を有する樹脂（Ｂ）とを含有する第１の塗布液を付与し、乾燥させる工程；および
該第１の塗布液が付与された基材表面に、水溶性珪酸アルカリ化合物（Ｃ）を含有する第２の塗布液を付与する工程；
を包含する、方法。
【請求項８】
前記第２の塗布液が、さらにシラノール基またはシラノール基に変換可能な基を有する樹脂（Ｂ）を含有する、請求項７に記載の方法。
【請求項９】
請求項１から３のいずれかの項に記載の着色用組成物を用いて着色された、着色カルシウム系無機質基材。
【発明の詳細な説明】
【技術分野】
【０００１】
本発明は、カルシウム系無機質基材の着色用組成物、カルシウム系無機質基材の着色キット、カルシウム系無機質基材の着色方法、および着色カルシウム無機質基材に関する。
【背景技術】
【０００２】
建材、建築物などに用いられるカルシウム系無機質基材、例えばコンクリート、セメント、石膏、石材などでなる製品を着色することが試みられている。
【０００３】
カルシウム系無機質基材を着色する方法としては、例えば、予めセメント自体に顔料を混合する方法がある。この方法では、基材表面の空隙（凹凸）を隠すことができず、基材の見栄えが悪い。
【０００４】
他の方法としては、セメントの硬化前に、表面に顔料を散布する方法がある。しかし、この方法は、硬化前に顔料を散布する必要があり、作業が難しく、その上、基材表面の空隙（凹凸）を隠すこともできない。
【０００５】
さらに、硬化後のカルシウム系無機質基材に着色する方法も行われている。例えば、特許文献１には、水溶性珪酸アルカリ化合物と顔料とを含む塗工組成物が記載され、そして特許文献２には、染料、水溶性珪酸アルカリ化合物、および水系溶媒を含有する塗工組成物を用いてコンクリート基材を着色する方法が記載されている。しかし、顔料は、一定量以上付与すると遊離するため、少量しか付与できず、また染料は、基材に浸透するため、基材表面の空隙（凹凸）を隠すことはできない。さらに、染料を用いた場合、染料は紫外線、水などに対する耐候性が悪いので、退色しやすい。
【０００６】
また、樹脂を主成分とする有機溶剤系または水系の塗料を用いて着色する方法も行われている。この方法を用いると、基材表面の空隙（凹凸）を隠すことは可能である。しかし、セメント基材自体を着色するのではなく、着色された塗膜をセメント基材表面に接着しているだけなので、塗膜が接着面から容易に剥離する。さらに有機溶剤系の塗料は、環境面を配慮するとあまり好ましくない。
【特許文献１】特開２００２−２１１９８８号公報
【特許文献２】特開２００２−１７９９５２号公報
【発明の開示】
【発明が解決しようとする課題】
【０００７】
本発明の目的は、カルシウム系無機質基材表面の空隙（凹凸）を隠すように、すなわち、基材表面（下地）が透けないように基材表面を着色し得、かつカルシウム系無機質基材と一体化した塗装（着色）が可能であり、着色表面を硬質化して着色部分の剥離を防止し得る着色用組成物を提供することにある。
【課題を解決するための手段】
【０００８】
本発明は、異なる粒径を有する少なくとも２種の顔料（Ａ）、シラノール基またはシラノール基に変換可能な基を有する樹脂（Ｂ）、および水溶性珪酸アルカリ化合物（Ｃ）から構成される、カルシウム系無機質基材着色用組成物を提供する。
【０００９】
さらに、本発明は、異なる粒径を有する少なくとも２種の顔料（Ａ）とシラノール基またはシラノール基に変換可能な基を有する樹脂（Ｂ）とを含有する第１の塗布液、および水溶性珪酸アルカリ化合物（Ｃ）を含有する第２の塗布液から構成される、カルシウム系無機質基材着色用組成物を提供する。
【００１０】
さらに、本発明は、異なる粒径を有する少なくとも２種の顔料（Ａ）とシラノール基またはシラノール基に変換可能な基を有する樹脂（Ｂ）とを含有する第１の塗布液；および水溶性珪酸アルカリ化合物（Ｃ）を含有する第２の塗布液；を含む、カルシウム系無機質基材の着色キットを提供する。
【００１１】
本発明はまた、カルシウム系無機質基材の着色方法を提供し、該方法は、異なる粒径を有する少なくとも２種の顔料（Ａ）、シラノール基またはシラノール基に変換可能な基を有する樹脂（Ｂ）、および水溶性珪酸アルカリ化合物（Ｃ）を含有する塗布液を付与する工程を包含する。
【００１２】
さらに、本発明は、カルシウム系無機質基材の着色方法を提供し、該方法は、該カルシウム系無機質基材に、異なる粒径を有する少なくとも２種の顔料（Ａ）とシラノール基またはシラノール基に変換可能な基を有する樹脂（Ｂ）とを含有する第１の塗布液を付与し、乾燥させる工程；および該着色用塗布液が付与された基材表面に、水溶性珪酸アルカリ化合物（Ｃ）を含有する第２の塗布液を付与する工程を包含する。
【００１３】
１つの実施態様では、上記第２の塗布液は、さらにシラノール基に変換可能な基を有する樹脂（Ｂ）を含有する。
【００１４】
本発明はまた、上記着色用組成物を用いて着色された、着色カルシウム無機質基材を提供する。
【発明の効果】
【００１５】
本発明によれば、カルシウム系無機質基材表面の空隙（凹凸）を隠すように、すなわち、基材表面（下地）が透けないように基材表面を着色し得、かつカルシウム系無機質基材と一体化した塗装（着色）が可能であり、着色表面を硬質化して着色部分の剥離を防止し得る。すなわち、カルシウム系無機質基材の着色において、基材自体を予め着色するのではなく、基材表面への後塗りにより、下地を覆い、かつ基材と一体化した着色を行うことができる。
【発明を実施するための最良の形態】
【００１６】
（カルシウム系無機質基材着色用組成物）
本発明のカルシウム系無機質基材着色用組成物（以下、単に「着色用組成物」と記載する場合がある）は、異なる粒径を有する少なくとも２種の顔料（Ａ）（以下、単に（Ａ）と記載する場合がある）、シラノール基またはシラノール基に変換可能な基を有する樹脂（Ｂ）（以下、シラノール基含有樹脂（Ｂ）または単に（Ｂ）と記載する場合がある）、および水溶性珪酸アルカリ化合物（Ｃ）（以下、単に（Ｃ）と記載する場合がある）から構成される。なお、本明細書において「カルシウム系無機質基材」とは、コンクリート、セメント、石膏、石材などでなる基材のことをいう。
【００１７】
ここで、「構成される」とは、必ずしも（Ａ）〜（Ｃ）の全てが１つに混合されている状態だけを意味するわけではなく、例えば、（Ａ）〜（Ｃ）が混合されずに、各々が独立して存在する状態；（Ａ）と（Ｂ）とを混合して得られる混合物および（Ｃ）の２種類として存在する状態；（Ａ）と（Ｂ）とを混合して得られる混合物および（Ｂ）と（Ｃ）とを混合して得られる混合物の２種類として存在する状態などのことをいう。
【００１８】
本発明では、異なる粒径を有する少なくとも２種の顔料（Ａ）とシラノール基含有樹脂（Ｂ）とを含有する第１の塗布液、および水溶性珪酸アルカリ化合物（Ｃ）を含有する第２の塗布液の２種類の塗布液の状態で構成されることが好ましく、第２の塗布液がさらにシラノール基含有樹脂（Ｂ）を含有する状態がより好ましい。この場合、第１の塗布液に含まれるシラノール基含有樹脂（Ｂ）と第２の塗布液に含まれるシラノール基含有樹脂（Ｂ）とは、同一のシラノール基含有樹脂でもよく、異なるシラノール基含有樹脂でもよい。
【００１９】
本発明に用いられる顔料は、特に限定されず、塗布液の安定性を劣化させるなど塗布液に悪影響を与えない限り、任意の顔料が用いられ得る。顔料は、無機顔料および有機顔料のいずれでもよく、化学合成物由来および天然物由来のいずれでもよい。しかし、ＣＯ２排出削減など低炭素型社会に向けた環境への配慮から、無機顔料が好ましい。
【００２０】
顔料としては、例えば、赤色顔料（鉛丹、酸化鉄赤など）、黄色顔料（黄鉛（クロム黄）、亜鉛黄（亜鉛黄１種および亜鉛黄２種）など）、青色顔料（ウルトラマリン青、プロシア青（フェロシアン化鉄カリ）、コバルトブルーなど）、緑色顔料（コバルトグリーン、酸化クロム、フタロシアニングリーンなど）、黒色顔料（カーボンブラック、チタンブラックなど）、白色顔料（亜鉛華、鉛白、リトポン、二酸化チタン、沈降性硫酸バリウム、バライト粉など）などが挙げられる。
【００２１】
本発明の着色用組成物では、これらの顔料の中でも、異なる粒径を有する少なくとも２種の顔料が用いられる。すなわち、異なる粒径を有する少なくとも２種の顔料であれば、同色の顔料同士でもよく、異色の顔料同士でもよい。同色の顔料同士の場合、粒径が異なる同じ顔料を用いてもよい。例えば、赤色顔料の場合、粒径の異なる２種以上の鉛丹を混合して用いてもよく、黒色顔料の場合、粒径の異なる２種以上のカーボンブラックを混合してもよい。粒径が異なれば、鉛丹と酸化鉄赤との混合物、カーボンブラックとチタンブラックとの混合物などのように、同色で異なる顔料を用いてもよい。なお、本明細書において「粒径」とは、平均粒径のことをいう。
【００２２】
本発明の着色用組成物では、目的の色調にするために、種々の顔料を組み合わせて用いてもよい。例えば、橙色に着色したい場合、赤色顔料と黄色顔料とを混合して用いることが好ましい。
【００２３】
本発明に用いられる顔料の粒径は、特に限定されない。好ましくは、大きな粒径を有する顔料と小さな粒径を有する顔料とを組み合わせる。大きな顔料の粒径は、好ましくは１μｍ〜５μｍ、より好ましくは１μｍ〜２μｍであり、小さな顔料の粒径は、好ましくは０．１μｍ〜１μｍ、より好ましくは０．１μｍ〜０．５μｍである。さらに、３種以上の顔料を組み合わせる場合、大きな粒径と小さな粒径との間の粒径を有する顔料を含んでいてもよい。異色の顔料同士を混合して用いる場合、各色の顔料間で粒径が異なるだけではなく、各色の顔料内で粒径が異なっていてもよい。より確実に基材表面の空隙（凹凸）を隠し、かつより確実に着色する点で、組み合わせる顔料の中で、最も大きい粒径と最も小さい粒径との差は、好ましくは０．５μｍ〜４μｍであり、より好ましくは０．７μｍ〜２．５μｍであり、さらに好ましくは０．８μｍ〜２μｍである。
【００２４】
粒径が異なる２種以上の顔料の混合割合は、塗布されるカルシウム系無機質基材の表面の状態、所望の色調、所望の膜厚などによって、適宜設定され得る。例えば、基材表面に多数の空隙が存在する場合、小さな粒径の顔料を過剰に用いることが好ましい。この場合、小さな粒径の顔料および大きな粒径の顔料は、好ましくは８０：２０〜６０：４０の質量比で配合され得る。塗膜をより厚くしたい場合、大きな粒径の顔料を過剰に用いることが好ましい。この場合、小さな粒径の顔料および大きな粒径の顔料は、好ましくは２０：８０〜４０：６０の質量比で配合され得る。
【００２５】
本発明に用いられるシラノール基またはシラノール基に変換可能な基を有する樹脂（Ｂ）は、シラノール基またはシラノール基に変換可能な基を有する樹脂であれば特に限定されない。シラノール基含有樹脂（Ｂ）としては、例えば、アクリル系樹脂、スチレン−アクリル系樹脂などが、好ましく用いられる。
【００２６】
上記シラノール基に変換可能な基としては、例えば、シラノール基の水酸基の部分がアルコキシ基、ハロゲン基など（これらは加水分解などにより水酸基に変換し得る）であるような基が挙げられる。上記アクリル系樹脂、スチレン−アクリル系樹脂などの樹脂は、好ましくはカルボキシル基を含有する。
【００２７】
このようなシラノール基含有樹脂（Ｂ）は、例えば、エマルジョンの状態、あるいは溶媒に溶解または分散した状態で、好ましくは水性エマルジョンの状態で調製され得る。
【００２８】
シラノール基含有樹脂（Ｂ）は１種類のみを用いてもよく、２種以上のシラノール基含有樹脂（Ｂ）を併用してもよい。
【００２９】
本発明に用いられる水溶性珪酸アルカリ化合物（Ｃ）は、水溶性の珪酸アルカリ化合物であれば特に限定されない。このような化合物は、一般にＭ２Ｏ・ｎＳｉＯ２（Ｍはアルカリ金属、ｎは通常２〜４の整数）で示される。水溶性珪酸アルカリ化合物（Ｃ）としては、例えば、珪酸ナトリウム（オルト珪酸ナトリウム、セスキ珪酸ナトリウム、メタ珪酸ナトリウムなど）、珪酸リチウム、珪酸カリウムなどが挙げられる。これらのうちでもＮａ２Ｏ・３ＳｉＯ２で示される珪酸ナトリウムが好ましく用いられる。
【００３０】
水溶性珪酸アルカリ化合物（Ｃ）は、多価金属イオンとの反応により、あるいは該化合物のアルカリ成分（Ｍ）を該化合物のシリカネットワーク中から除去することにより、不溶性の珪酸化合物を形成する。水溶性珪酸アルカリ化合物（Ｃ）の濃厚水溶液は一般に水ガラスと呼ばれている。
【００３１】
水溶性珪酸アルカリ化合物（Ｃ）は１種類のみを用いてもよく、２種以上の水溶性珪酸アルカリ化合物（Ｃ）を併用してもよい。
【００３２】
本発明の着色用組成物は、顔料（Ａ）、シラノール基含有樹脂（Ｂ）、および水溶性珪酸アルカリ化合物（Ｃ）の合計質量に対して、好ましくは、顔料（Ａ）が１０質量％〜５０質量％、シラノール基含有樹脂（Ｂ）が１０質量％〜５０質量％、および水溶性珪酸アルカリ化合物（Ｃ）が２０質量％〜８０質量％の割合で構成され、（Ａ）〜（Ｃ）が合計で１００質量％となるように調製される。より好ましくは、顔料（Ａ）は２０質量％〜４０質量％、シラノール基含有樹脂（Ｂ）が２０質量％〜４０質量％、および水溶性珪酸アルカリ化合物（Ｃ）が３０質量％〜７０質量％の割合で構成され、（Ａ）〜（Ｃ）が合計で１００質量％となるように調製される。なお、シラノール基含有樹脂（Ｂ）をエマルジョンなどの形態で用いた場合、シラノール基含有樹脂（Ｂ）の含有量は、固形分（すなわち樹脂分）に換算した量である。
【００３３】
本発明の着色用組成物が、上記第１の塗布液および上記第２の塗布液で構成される場合、第１の塗布液に含まれる顔料（Ａ）およびシラノール基含有樹脂（Ｂ）は、好ましくは１：１〜１５：１、より好ましくは１：１〜１０：１の質量比で含有される。
【００３４】
さらに、本発明の着色用組成物が、上記第１の塗布液および上記第２の塗布液で構成される場合、第２の塗布液に、シラノール基含有樹脂（Ｂ）を含有することが好ましい。この場合、シラノール基含有樹脂（Ｂ）と水溶性珪酸アルカリ化合物（Ｃ）とは、好ましくは１：２〜１：１５、より好ましくは１：２〜１：１０の質量比で含有される。
【００３５】
さらに、本発明の着色用組成物が、上記第１の塗布液および上記第２の塗布液で構成される場合、塗布液とするために使用され得る溶媒は、水系溶媒および有機溶媒が挙げられる。水系溶媒とは、水または水溶性有機溶媒（例えば、メタノール、エタノールなどのアルコール類など）と水との混合溶媒のことをいう。上記のように、環境への配慮の観点から、水系溶媒が好ましく、特に水が好ましい。
【００３６】
（カルシウム系無機質基材の着色キット）
本発明のカルシウム系無機質基材の着色キット（以下、単に「着色キット」と記載する場合がある）は、上記異なる粒径を有する少なくとも２種の顔料（Ａ）と上記シラノール基含有樹脂（Ｂ）とを含有する第１の塗布液；および上記水溶性珪酸アルカリ化合物（Ｃ）を含有する第２の塗布液を含む。なお、第１の塗布液および第２の塗布液は、上述の通りである。
【００３７】
本発明の着色キットには、必要に応じて、着色方法を記載した仕様書が含まれる。
【００３８】
（カルシウム系無機質基材の着色方法）
本発明のカルシウム系無機質基材の着色方法は、カルシウム系無機質基材に、上記異なる粒径を有する少なくとも２種の顔料（Ａ）、上記シラノール基またはシラノール基に変換可能な基を有する樹脂（Ｂ）、および上記水溶性珪酸アルカリ化合物（Ｃ）を含有する塗布液を付与する工程を包含する（以下、「第１の着色方法」と記載する場合がある）。
【００３９】
さらに、本発明のカルシウム系無機質基材の着色方法は、カルシウム系無機質基材に、上記異なる粒径を有する少なくとも２種の顔料（Ａ）と上記シラノール基またはシラノール基に変換可能な基を有する樹脂（Ｂ）とを含有する第１の塗布液を付与し、乾燥させる工程；および該着色用塗布液が付与された基材表面に、上記水溶性珪酸アルカリ化合物（Ｃ）を含有する第２の塗布液を付与する工程を包含する（以下、「第２の着色方法」と記載する場合がある）。
【００４０】
本発明の第１の着色方法では、上記顔料（Ａ）、上記シラノール基含有樹脂（Ｂ）、および上記水溶性珪酸アルカリ化合物（Ｃ）を混合して得られる混合物（すなわち、（Ａ）〜（Ｃ）を全て含有する塗布液）を、カルシウム系無機質基材表面に塗布する。
【００４１】
本発明の第１の着色方法では、（Ａ）〜（Ｃ）を全て含有する塗布液が、好ましくは、顔料（Ａ）、シラノール基含有樹脂（Ｂ）、および水溶性珪酸アルカリ化合物（Ｃ）の合計量で、カルシウム系無機質基材表面１ｍ２あたりに１００ｇ〜３００ｇ付与される。塗布液が付与されたカルシウム系無機質基材を乾燥し、基材表面に、好ましくは１０μｍ〜１００μｍの厚みを有する塗膜が形成され得る。
【００４２】
一方、本発明の第２の着色方法では、基材表面に、顔料（Ａ）とシラノール基含有樹脂（Ｂ）とを含有する第１の塗布液を付与して乾燥させた後、水溶性珪酸アルカリ化合物（Ｃ）を含有する第２の塗布液を付与する。なお、第１の塗布液および第２の塗布液は、上述の通りである。
【００４３】
本発明の第２の着色方法では、カルシウム系無機質基材表面１ｍ２あたり、第１の塗布液が、顔料（Ａ）およびシラノール基含有樹脂（Ｂ）の合計量で、好ましくは１００ｇ〜３００ｇとなるように付与される。
【００４４】
第１の塗布液の付与後、カルシウム系無機質基材を乾燥させる。乾燥条件は特に限定されず、塗布量、塗布場所などにより異なるが、例えば、１時間〜１日間自然乾燥すればよい。
【００４５】
乾燥後、第１の塗布液が付与された基材は、第２の塗布液を付与する工程に供される。この工程では、着色部分の剥離防止、表面の硬質化などを目的として、着色用塗布液が付与された基材表面に、上記水溶性珪酸アルカリ化合物（Ｃ）を含有する第２の塗布液が付与される。
【００４６】
第２の塗布液は、第１の塗布液が付与された基材表面１ｍ２あたり、水溶性珪酸アルカリ化合物（Ｃ）が、好ましくは１００ｇ〜３００ｇとなるように付与される。
【００４７】
本発明の第２の着色方法では、顔料（Ａ）とシラノール基含有樹脂（Ｂ）とから形成される塗膜を被覆するように、水溶性珪酸アルカリ化合物（Ｃ）の塗膜が形成されて２層の塗膜となるので、基材表面に、好ましくは１０μｍ〜５００μｍの厚みを有する塗膜が形成され得る。
【００４８】
さらに、第２の塗布液は、シラノール基含有樹脂（Ｂ）を含有してもよい。シラノール基含有樹脂（Ｂ）と水溶性珪酸アルカリ化合物（Ｃ）との割合は、上述の通りである。
【００４９】
本発明の第１の着色方法および第２の着色方法によれば、顔料（Ａ）がシラノール基含有樹脂（Ｂ）に取り込まれ、シラノール基含有樹脂（Ｂ）の反応基とコンクリート基材とが結合し、さらに、シラノール基含有樹脂（Ｂ）は、水溶性珪酸アルカリ化合物（Ｃ）とも結合して、基材表面上に顔料が封印されたシリカネットワークが形成される。したがって、後塗りでの着色にもかかわらず、着色部分が基材と一体化し、剥離が防止される。
【００５０】
特に、第２の着色方法によれば、顔料（Ａ）とシラノール基含有樹脂（Ｂ）とを含む第１の塗布液の付与後に、水溶性珪酸アルカリ化合物（Ｃ）を付与するので、水溶性珪酸アルカリ化合物（Ｃ）は、顔料（Ａ）とシラノール基含有樹脂（Ｂ）とから形成される塗膜を被覆するように結合して塗膜を形成し、着色部分を強固に硬質化することが可能である。さらに、水溶性珪酸アルカリ化合物（Ｃ）を含む第２の塗布液がシラノール基含有樹脂（Ｂ）を含む場合、非常に強固なネットワークが形成される。したがって、顔料が遊離せず、さらに耐水性なども付与される。
【００５１】
（着色カルシウム無機質基材）
本発明の着色カルシウム無機質基材（コンクリート、セメント、石膏、石材など）は、上記着色用組成物を用いて着色されている。本発明の着色カルシウム無機質基材は、好ましくは、屋内のコンクリート床として用いられる。
【実施例】
【００５２】
以下、実施例を挙げて本発明を説明するが、本発明はこれらの実施例に限定されるものではない。
【００５３】
（実施例１）
１辺が６ｃｍの正方形板状のコンクリート基材を準備した（図１）。このコンクリート基材は、セメントと砂との質量比が１：２であり、水セメント比は５０％であった。
【００５４】
次いで、顔料（Ａ）として、黄色顔料（粒径１．５μｍ）と青色顔料（粒径０．５μｍ）との混合物（黄色顔料と青色顔料との質量比は１：１）、およびシラノール基含有樹脂（Ｂ）としてシラノール基含有スチレン−アクリル系樹脂エマルジョンを２：１の質量比で混合した（エマルジョンは樹脂分に換算）。この（Ａ）および（Ｂ）の混合物に水を加えて撹拌し、塗布液を調製した（この塗布液を、塗布液１とする）。なお、得られた塗布液１には、（Ａ）および（Ｂ）が合計で４０質量％の割合で含まれていた。
【００５５】
次いで、塗布液１を、コンクリート基材表面１ｍ２あたり、（Ａ）および（Ｂ）が合計で約２００ｇとなるように付与した。
【００５６】
塗布液１を付与後、コンクリート基材を、１日間自然乾燥し、着色コンクリート基材を得た。
【００５７】
図１に示すように、塗布液１を付与する前のコンクリート基材表面には、多数の空隙（凹凸）が見られた。しかし、塗布液１を用いて着色したコンクリート基材（着色コンクリート基材）表面には、空隙（凹凸）が見られなかった。
【００５８】
（実施例２）
実施例１で得られた着色コンクリート基材に、水溶性珪酸アルカリ化合物（Ｃ）として珪酸ナトリウム水溶液およびシラノール基含有樹脂（Ｂ）としてシラノール基含有スチレン−アクリル系樹脂エマルジョンを含有する塗布液（この塗布液を、塗布液２とする）を付与した。なお、この塗布液２は、珪酸ナトリウムとシラノール基含有スチレン−アクリル系樹脂とを２：１の質量比で含み、塗布液２には、珪酸ナトリウムとシラノール基含有スチレン−アクリル系樹脂とが、合計で４５質量％の割合で含まれていた。
【００５９】
塗布液２を付与した後、着色コンクリート基材を自然乾燥させ、着色表面が硬質化した着色コンクリート基材を得た（図２）。図２に示すように、この着色コンクリート基材は、コンクリート基材表面の空隙（凹凸）が隠されて外観が極めて良好である。さらに、着色部分が珪酸アルカリ化合物で硬質化され、基材表面と一体化しているので剥離しない。
【産業上の利用可能性】
【００６０】
本発明によれば、カルシウム系無機質基材表面の空隙（凹凸）を隠すように、すなわち、基材表面（下地）が透けないように基材表面を着色し得、かつカルシウム系無機質基材と一体化した塗装（着色）が可能であり、着色表面を硬質化して着色部分の剥離を防止し得る着色用組成物を提供し得る。したがって、建築材料をはじめとする多くの分野、好ましくは、駐車場、倉庫、工場などの床面に有用である。
【図面の簡単な説明】
【００６１】
【図１】本発明の着色用組成物を付与する前のコンクリート基材表面の状態を示す写真である。
【図２】本発明の着色用組成物を付与した後のコンクリート基材表面の状態を示す写真である。
【図１】
2010037168.tif 000003
【図２】
2010037168.tif 000004